FR 2922544 A1 20090424 FR 0758447 A 20071019 LT8 2007108 FR ENDUIT DE FACADE La présente invention concerne le domaine des enduits de façade, appelés aussi enduits extérieurs. Elle concerne plus particulièrement des enduits à base de mortier qui présentent des propriétés améliorées en termes de résistance aux algues, champignons, mousses ou lichens. Déposés en couches épaisses d'environ 3 à 30 mm sur des parois, généralement en maçonnerie, les enduits de façade ont une triple fonction d'imperméabilisation, d'uniformisation desdites parois, et de finition esthétique des façades. Ils sont composés principalement d'un mortier gâché avec de l'eau et déposé en couche épaisse avant durcissement et séchage. Le dépôt est généralement réalisé par projection pneumatique à l'aide d'une pompe à mortier, par étalement à l'aide d'une taloche ou d'une truelle, ou encore par projection de gouttelettes à l'aide d'une tyrolienne. Le mortier employé est quant à lui composé d'au moins un liant hydraulique (ciment, chaux hydraulique...), de granulats et de divers additifs (adjuvants organiques, pigments etc.). La constance dans le temps de l'aspect esthétique des matériaux de construction, et notamment des enduits de façade, est depuis toujours une préoccupation majeure. L'aspect des enduits est en effet susceptible de se dégrader au fil du temps, et différents types de salissures, d'origine industrielle ou biologique, peuvent apparaître, traditionnellement classées par leur couleur: salissures � noires � (liées à la pollution atmosphérique, par exemple dépôts de résidus de la combustion du fioul, de l'essence, de produits industriels), salissures � rouges � et salissures � vertes � (causées par des algues, lichens, moisissures, mousses, champignons...). Les demandes WO 98/05601 et EP 0 885 857 décrivent des enduits de façade à base de mortier dans lequel sont incorporées des particules d'oxyde de titane. Grâce à l'action photocatalytique de l'oxyde de titane, les pollutions atmosphériques sont dégradées et lessivées sous l'effet conjoint du rayonnement L T8 2007108 rR 2922544 2 solaire et de l'eau et l'apparence de l'enduit est maintenue sur de plus grandes durées. Les inventeurs ont maintenant mis en évidence que l'oxyde de titane permettait non seulement de conférer à l'enduit des propriétés anti-salissures en 5 dégradant les pollutions atmosphériques, comme indiqué dans les demandes susmentionnées, mais avait aussi un effet anticryptogamique, au sens où il permet de limiter ou d'empêcher la prolifération de cryptogames (algues, lichens, mousses, champignons, moisissures...). Ils ont toutefois mis en évidence que l'obtention de ces propriétés anticryptogamiques nécessitait l'ajout (dans le mortier 10 et/ou l'enduit) d'au moins un agent hydrofuge. Il semble qu'il existe un effet particulier de synergie entre l'oxyde de titane d'une part et l'agent hydrofuge d'autre part, permettant d'améliorer considérablement la résistance à la prolifération de cryptogames. Seul, l'oxyde de titane ne procure pas d'effet, ou en tout cas pas d'effet suffisant. 15 L'invention a donc pour objet un enduit de façade à base de mortier, ledit enduit de façade comprenant de l'oxyde de titane photocatalytique et au moins un agent hydrofuge. On désigne par mortier le mélange pulvérulent (comprenant un liant hydraulique additionné de granulats) avant gâchage, donc avant introduction de 20 l'eau nécessaire à l'hydratation du liant hydraulique. Le mortier est de préférence un mortier de ciment, au sens où le principal liant hydraulique (mais pas nécessairement le seul) est un ciment. Par � l'enduit comprend de l'oxyde de titane �, on entend non seulement que l'oxyde de titane peut être dispersé au sein de l'enduit, mais aussi qu'il peut être déposé en surface de l'enduit, notamment au 25 sein d'une couche. Dans le cas où l'enduit à base de mortier est revêtu d'une couche, cette couche est en effet considérée comme faisant partie intégrante de l'enduit de façade. L'oxyde de titane et/ou l'agent hydrofuge peuvent se trouver dans le mortier (avant gâchage), ou être ajoutés avec l'eau de gâchage, ou encore être ajoutés 30 pendant le malaxage, ou enfin être ajoutés après la pose de l'enduit. L'invention a donc également pour objet un mortier comprenant de l'oxyde de titane photocatalytique et au moins un agent hydrofuge. Tous les détails de réalisation concernant l'oxyde de titane ou l'hydrofuge qui seront décrits dans la Lï82007108FR 2922544 3 suite du texte s'appliquent donc à la fois à l'enduit ou au mortier selon l'invention, sauf si le texte en convient autrement. On entend par agent hydrofuge au sens de la présente invention tout adjuvant destiné à diminuer l'absorption capillaire et le débit d'écoulement en eau 5 à travers l'enduit, mais qui ne conduit pas à une diminution significative de la perméabilité à la vapeur d'eau. Il est en effet possible de diminuer l'absorption capillaire d'eau en obstruant les pores de l'enduit par divers matériaux tels que des résines, des agrégats très finement divisés, mais cela a pour effet néfaste d'empêcher l'enduit de � respirer � en limitant le passage de la vapeur d'eau. Un 10 agent hydrofuge selon l'invention n'obstrue pas les pores de l'enduit et n'a donc pas pour effet de diminuer notablement la perméabilité à la vapeur d'eau. L'agent hydrofuge est de préférence � de masse �, au sens où il est soit présent dans le mortier avant gâchage (de préférence sous forme de poudre), soit ajouté sous forme de liquide ou de poudre à mélanger à l'eau de gâchage ou à 15 introduire lors du malaxage. Il peut alternativement être incorporé à l'enduit par imprégnation, mais ce mode de réalisation n'est pas préféré car il implique un traitement supplémentaire. L'agent hydrofuge peut être un sel, notamment métallique, d'acide gras, ou un ester d'acide gras, ou encore un mélange de sels et/ou d'esters d'acides gras. 20 On entend par �acide gras � un acide carboxylique aliphatique, dont la chaîne carbonée comprend plus de 4 atomes de carbones, de préférence plus de 12, notamment 14, voire 16 atomes de carbone. La chaîne carbonée comprend de préférence moins de 32 atomes de carbone, notamment moins de 22 atomes de carbone. La chaîne hydrocarbonée peut être saturée ou insaturée, ramifiée ou 25 linéaire. Elle peut contenir des halogènes (fluor, chlore...) ou des groupes hydroxyles, éthers, thioéthers, esters, amides, carboxy, acide sulfonique, anhydrides carboxyliques, carbonyles... A titre d'exemples non limitatifs on peut citer l'acide stéarique (acide octodécano'ique), l'acide palmitique (acide hexadécanoïque), l'acide laurique 30 (acide dodécanoïque) ou encore l'acide oléique ou linoléique. Le contre-ion du sel peut notamment être divalent (magnésium, calcium, zinc, cobalt, cuivre) ou encore monovalent (sodium, potassium, ammonium...) ou trivalent (aluminium). Les stéarates de calcium, de magnésium ou de zinc ou l'oléate de sodium sont des composés préférés. LT8 2007108 FR L'agent hydrofuge peut également être choisi parmi les cires (notamment les cires de paraffine), ou les huiles, naturelles ou synthétiques. L'agent hydrofuge est de préférence un composé à base de silicium, notamment choisi parmi les silanes (par exemple organosilanes), les siloxanes, les siliconates (par exemple méthysilicate de sodium ou de potassium), ou encore les silicones (polysiloxanes) ou leurs mélanges. Les inventeurs ont en effet mis en évidence que ces composés résistaient mieux à l'action photocatalytique de l'oxyde de titane, peut-être du fait de l'existence d'un squelette inorganique à base de liaisons silicium-oxygène ou silicium-carbone. Les silanes sont de préférence des monomères de formule générale Si(R)4, où les substituants R, identiques ou différents, peuvent représenter par exemple un atome d'hydrogène ou d'halogène (notamment chlore), un groupement alkyle (éventuellement fluoré), ou encore un groupement alkoxy (notamment éthoxy). De préférence, les silanes sont du type Si(OR1)3R2, où RI est un groupement alkyle, notamment méthyle ou éthyle, et R2 est un alkyle du type C1-C12, linéaire ou ramifié, éventuellement substitué, notamment par des atomes de fluor. Les siloxanes sont de préférence des oligomères du type [Si(R)2O]n, où n est supérieur ou égal à 2. Les groupements R, identiques ou différents peuvent par exemple être des groupements alkyles. Lorsque n est grand, les siloxanes ou organosiloxanes sont communément appelés silicones. Un mélange de silane et de siloxane peut être employé, notamment sous forme d'émulsion aqueuse. Un exemple de silicone pouvant être employé est le polydiméthylsiloxane (PDMS). Les silicones sont de préférence ajoutées au mortier sous forme solide 25 avant le gâchage ou sous forme d'émulsions aqueuses. Le ciment peut être par exemple du ciment Portland, ciment blanc, ciment pouzzolanique. Le ciment blanc est préféré car il permet, par ajout de pigments, d'obtenir des teintes très variées. Le ciment est de préférence le seul liant hydraulique de l'enduit ou du 30 mortier selon l'invention. L'enduit ou le mortier selon l'invention ne comprend donc de préférence pas d'autre liant hydraulique, par exemple pas de chaux hydraulique. LT8 2007108 ::-R La teneur pondérale en liant hydraulique (notamment en ciment) dans le mortier et/ou l'enduit selon l'invention est de préférence comprise entre 8 et 30%, en particulier entre 9 et 20% et notamment entre 10 et 18%. L'enduit ou le mortier selon l'invention peut contenir de la chaux aérienne (non hydraulique), aussi appelée chaux grasse. Il s'agit d'hydroxyde de calcium qui effectue sa prise à l'air par réaction de carbonatation. La chaux aérienne s'est révélée particulièrement avantageuse dans le cadre de la présente invention car elle permet de conserver un pH élevé au sein de l'enduit, limitant ainsi le développement des cryptogames. L'enduit ou le mortier selon l'invention contient des granulats, généralement de nature siliceuse ou calcaire. Au sens de l'invention, l'oxyde de titane n'est pas considéré comme un granulat. La teneur pondérale en granulats dans le mortier et/ou l'enduit est de préférence supérieure ou égale à 60%, notamment 70%. Ces granulats peuvent être des gravillons, des sables, des fines ou des fillers, au sens de la norme NF EN 13139. Les sables, plus fins que les gravillons, passent au tamis de 4 mm, tandis que les fines passent au tamis de 0,063 mm. De préférence la quantité de granulats très fins est limitée, car il a été mis en évidence que ces granulats limitaient la perméabilité à la vapeur d'eau et empêchaient l'enduit de respirer. Ainsi, le pourcentage pondéral de granulats dont le taille moyenne est de 0,01 mm ou moins est de préférence inférieur à 10%, notamment 5%. L'enduit ou le mortier selon l'invention peut également comprendre des charges allégeantes, par exemple de la vermiculite expansée et/ou de la perlite expansée et/ou du verre ou du polystyrène expansés, voire des fibres végétales, ces charges présentant généralement une granulométrie inférieure ou égale à 3 mm. Le taux de charges dans le mortier est de préférence inférieur ou égal à 15%, notamment 10% en poids. L'enduit ou le mortier selon l'invention contient de préférence divers adjuvants, par exemple des agents rhéologiques, entraîneurs d'air, épaississants, dispersants, débullants, des pigments, des fibres de renfort ou à fonctionnalité rhéologique, des accélérateurs ou retardateurs de prise, et/ou d'autres agents pour améliorer la prise, le durcissement, ou la stabilité de l'enduit après application. Parmi ces adjuvants figurent notamment les éthers de cellulose, de guar ou d'amidon, éventuellement modifiés, ou encore des tensioactifs, par LT8 2007108 R 2922544 6 exemple des sels d'acides gras, du type oléfinesulfonate de sodium. La teneur pondérale totale en adjuvants dans le mortier et/ou l'enduit est de préférence inférieure ou égale à 5%, notamment 1%. L'enduit ou le mortier selon l'invention peut contenir des résines, telles que 5 par exemple des résines vinyliques, acryliques, ou à base de styrène-butadiène. Il n'en contient toutefois de préférence pas car les résines sont susceptibles d'être dégradées par l'action photocatalytique de l'oxyde de titane. L'oxyde de titane est avantageusement présent (que ce soit dans l'enduit, le mortier ou encore à la surface de l'enduit) sous forme de particules dont au 10 moins une partie est cristallisée sous la forme anatase car il s'agit de la phase cristalline présentant l'activité photocatalytique la plus élevée. Un mélange de phases anatase et/ou rutile et/ou brookite peut également être avantageux. Les particules sont de préférence de taille nanométrique, dont le diamètre moyen est de préférence inférieur ou égal à 100 nm et notamment compris entre 2 15 et 50 nm. Leur surface spécifique est généralement comprise entre 200 et 300 m2/g . L'oxyde de titane peut être dopé par divers atomes afin d'augmenter son activité photocatalytique et/ou de permettre une activation par la lumière visible et non seulement ultraviolette. Des atomes possibles sont par exemple C, Mn, N, Fe. 20 La teneur en oxyde de titane par rapport au mortier ou à l'enduit est de préférence comprise entre 0,001% et 10%, notamment entre 0,01% et 1% en poids. Comme démontré par la suite, des teneurs de l'ordre de 0,1% ou moins, notamment comprises entre 0,001% et moins de 0,01%, notamment 0,005%, permettent déjà d'obtenir un effet particulièrement avantageux, à condition qu'un 25 agent hydrofuge soit présent. La présence selon l'invention de l'agent hydrofuge permet donc de diminuer considérablement la teneur en oxyde de titane. L'oxyde de titane peut être introduit dans le mortier ou l'enduit de diverses manières. L'oxyde de titane peut ainsi être dispersé sous forme de particules dans la 30 masse du mortier et/ou de l'enduit. On parle alors d'introduction � dans la masse �. Il faut entendre par ce terme que les particules d'oxyde de titane se trouvent dans toute la masse de l'enduit, ou dans toute la masse du mortier, et pas seulement dans des parties superficielles ou périphériques. LT8 2007108 F ï 7 Ces particules peuvent être dispersées telles quelles, donc sans support, dans le mortier, soit avant le gâchage, soit au moment du gâchage ou au moment du malaxage. L'introduction des particules d'oxyde de titane au moment du gâchage permet de les introduire en suspension dans un solvant, par exemple sous forme de sol ou de dispersion colloïdale, ce qui présente l'avantage d'éviter toute manipulation de particules fines, qui, en suspension dans l'air, sont susceptibles d'être inhalées. Le solvant peut être aqueux ou non : il peut par exemple être un alcool tel que l'éthanol. Les particules d'oxyde de titane peuvent également être déposées sur un support qui sera lui-même dispersé dans l'enduit ou le mortier, notamment déposées sur au moins une partie des granulats du mortier. Les granulats préférés pour la mise en oeuvre de ce mode de réalisation sont les sables (au sens de la norme NF EN 13139 susmentionnée), en particulier siliceux et/ou calcaires. Les particules d'oxyde de titane peuvent par exemple être dispersées dans un liant minéral revêtant ces granulats. Un liant à base de silice, alumine ou zircone ou d'un mélange de ces oxydes s'est révélé particulièrement avantageux en termes de durabilité chimique et d'adhésion aux granulats. Le liant peut être obtenu par hydrolyse et condensation d'un précurseur organométallique, d'un sol. Selon ce procédé, une solution d'un précurseur organométallique de silice, alumine ou zircone, dans laquelle sont dispersées des particules d'oxyde de titane, est appliquée sur la surface des granulats, par exemple par pulvérisation ou immersion. Les précurseurs organométalliques sont typiquement des alkoxydes du type M(OR)x, dans lequel les groupements R, identiques ou différents, représentent des radicaux carbonés, notamment alkyles linéaires ou ramifiés en C1-C6. Dans le cas de la silice par exemple, le précurseur organométallique peut être choisi parmi le tétraéthylorthosilicate (TEOS), le méthyltriéthylorthosilicate (MTEOS) ou le tétraméthylorthosilicate (TMOS). Ces précurseurs subissant des réactions d'hydrolyse et de condensation, on obtient une couche de silice, d'alumine ou de zircone reliant entre elles les particules d'oxyde de titane. La combinaison d'un liant à base de silice et de granulats du type sable siliceux est préférée car elle confère une adhésion optimale entre le liant et le granulat. Le liant peut également être à base de silicate alcalin ou alcalino-terreux, par exemple de silicate de sodium. Ces composés solubles dans l'eau subissent LT8 2007108 FR 8 également des réactions de condensation conduisant à la formation d'un réseau à base de silice. Le dépôt de l'oxyde de titane sur les granulats peut avantageusement se faire par une technique de lit fluidisé en pulvérisant sur un lit de granulats une solution contenant de l'oxyde de titane et le liant ou un précurseur du liant tel que défini précédemment. Des techniques d'immersion- séchage, de pulvérisation dans un mélangeur peuvent également être employées. Un avantage de ce mode d'introduction dit � dans la masse � réside dans le fait qu'une dégradation superficielle de l'enduit par des phénomènes d'érosion ne diminuera pas son activité anticryptogamique. Même si une pellicule d'enduit se détache, la partie de l'enduit fraîchement découverte par l'érosion contiendra toujours des particules d'oxyde de titane. L'introduction dans la masse de l'enduit permet également de limiter la modification de l'aspect esthétique de la façade, par rapport à une solution où une couche supplémentaire serait déposée sur l'enduit. L'oxyde de titane peut, alternativement ou cumulativement, être déposé en surface de l'enduit. Si l'oxyde de titane n'est présent qu'en surface de l'enduit, et non dans sa masse, il n'est pas nécessaire de disperser de fines particules dans l'enduit. L'enduit de façade selon l'invention est alors revêtu d'une couche comprenant de l'oxyde de titane. Ce mode de réalisation présente l'avantage de nécessiter une quantité plus faible d'oxyde de titane, puisque ce dernier n'est présent qu'en surface, à l'endroit où il est le plus utile. Il présente toutefois l'inconvénient, par rapport au mode d'introduction dans la masse, de nécessiter une étape supplémentaire lors de la pose de l'enduit, ce qui peut se révéler être un avantage dans le cas d'une rénovation ou d'un traitement d'un enduit déjà existant. Compte tenu du caractère poreux de l'enduit, la couche comprenant l'oxyde de titane peut par endroits pénétrer une partie superficielle de l'enduit. La couche comprenant de l'oxyde de titane peut être une couche à base de liant inorganique dans lequel sont dispersées des particules d'oxyde de titane. Le liant inorganique est avantageusement à base de silice (SiO2), alumine (AI2O3), ou zircone (ZrO2), de préférence à base de silice, notamment déposée par un procédé de type sol-gel. Selon ce procédé, une solution d'un précurseur organométallique de silice, alumine ou zircone, dans laquelle sont dispersées des particules d'oxyde de titane, est appliquée sur la surface de l'enduit, par exemple par pulvérisation ou à l'aide d'un rouleau ou d'une brosse. Les précurseurs LT'8 20071 08 F R 9 organométalliques sont typiquement des alkoxydes du type M(OR)X, dans lequel les groupements R, identiques ou différents, représentent des radicaux carbonés, notamment alkyles linéaires ou ramifiés en C1-C6. Dans le cas de la silice par exemple, le précurseur organométallique peut être choisi parmi le tétraéthylorthosilicate (TEOS), le méthyltriéthylorthosilicate (MTEOS) ou le tétraméthylorthosilicate (TMOS). Ces précurseurs subissant des réactions d'hydrolyse et de condensation, on obtient une couche de silice, d'alumine ou de zircone reliant entre elles les particules d'oxyde de titane. Ces matériaux étant transparents et incolores, ce procédé présente l'avantage de ne pas modifier l'aspect final de l'enduit. Un autre avantage du procédé sol-gel réside dans le fait que les couches obtenues sont relativement poreuses et présentent par conséquent une surface spécifique assez élevée. La couche peut en particulier être mésoporeuse (diamètres de pores compris entre 2 et 50 nm) ou microporeuse (diamètres de pores inférieurs à 2 nm). La couche comprenant de l'oxyde de titane peut également être une couche en oxyde de titane, notamment déposée par un procédé du type sol-gel, dans lequel on pulvérise un précurseur organométallique de l'oxyde de titane, par exemple le tétraisopropylate de titane. La couche comprenant de l'oxyde de titane peut encore être un badigeon de chaux dans lequel sont dispersées des particules d'oxyde de titane. On entend par badigeon de chaux un enduit mince à base de chaux aérienne, ne contenant de préférence pas de liant hydraulique. La couche comprenant l'oxyde de titane présente de préférence une épaisseur comprise entre 50 nm et 50 micromètres, notamment entre 100 nm et 5 micromètres. L'enduit est de préférence du type monocouche. Déposé directement sur la paroi en maçonnerie, il assure à la fois les fonctions d'imperméabilisation et de parement. L'enduit selon l'invention peut également être un enduit traditionnel à trois couches. Il comprend alors une couche d'accrochage rugueuse destinée à assurer l'adhérence de l'enduit sur son support, une couche épaisse dite corps d'enduit assurant l'essentiel de l'imperméabilisation, puis une couche de finition donnant l'aspect esthétique. De préférence seule la couche de finition comprend l'oxyde de titane, puisque cette couche est la seule à être contact avec l'atmosphère. LT8 2007108 FR 2922544 10 L'invention a encore pour objet un procédé d'obtention d'un enduit selon l'invention, comprenant une étape de gâchage, une étape de malaxage, puis une étape de dépôt sur une paroi. Le dépôt se fait généralement sur la majeure partie de la surface de la paroi, notamment sur la totalité de cette surface. Le taux de 5 gâchage, correspondant à la quantité d'eau ajoutée au mortier, est de préférence compris entre 12 et 40% en poids (pour 100 parts en poids de mortier). La paroi est par exemple en béton, parpaings, brique, ciment, chaux-ciment, maçonnerie, laine minérale (de verre ou de roche). De préférence, en particulier lorsque le mortier ne contient pas lui-même 10 l'agent hydrofuge, on mélange l'agent hydrofuge sous forme de liquide ou de poudre à l'eau de gâchage avant malaxage ou l'on introduit l'agent hydrofuge lors du malaxage. De même, en particulier lorsque le mortier ne contient pas les particules d'oxyde de titane, on introduit de préférence les particules d'oxyde de titane au moment du gâchage, lesdites particules étant en suspension dans un 15 solvant, notamment sous forme de sol ou de dispersion colloïdale. L'invention a également pour objet l'utilisation d'un enduit de façade selon l'invention pour limiter ou empêcher la prolifération de cryptogames sur une paroi. L'invention est illustrée de manière non-limitative par les exemples détaillés ci-après. 20 Le mortier testé est un mortier homologué à base de ciment et de sable tel que défini dans la norme NF EN 196-1. Le cas échéant, l'hydrofuge employé est le stéarate de magnésium. La finition de l'enduit est du type � gratté �, qui confère une rugosité permettant un bon accrochage des algues. 25 L'oxyde de titane est introduit dans l'enduit en étant mélangé sous forme de poudre au mortier, donc avant gâchage. Les nanoparticules d'oxyde de titane employées sont commercialisées sous la référence P-25 par la société Degussa. Il s'agit de particules, dont le diamètre moyen est de 21 nm, composées à 80% en poids d'anatase et à 20% en poids de 30 rutile. Ces particules sont mélangées à sec avec les autres composants du mortier. Après gâchage, le mortier est déposé sur des plaques de 20*10 cm2. LTS 2007 i08 FR 11 Les quantités d'oxyde de titane employées sont de 1% (échantillon Al), 0,5% (échantillon A2) et 0,1% (échantillon A3). Ces quantités pondérales sont rapportées au mortier. L'oxyde de titane vient en substitution partielle du sable. Afin d'évaluer la prolifération des algues sur les enduits, un test accéléré particulièrement sévère est mis en oeuvre, et décrit ci-après. Les plaques d'enduit sont disposées avec une inclinaison de 45° par rapport à l'horizontale, dans une enceinte en verre non hermétiquement fermée. Un milieu de culture du type Bold's Basal modifié non-renouvelé contenant au début du test 10000 cellules d'algues par cm3 remplit la partie inférieure de l'enceinte, mais n'est pas en contact avec les échantillons. Un dispositif d'arrosage associé à une pompe permet d'arroser avec ce milieu les échantillons chaque jour pendant 90 minutes, à raison d'un débit de 2,5 I/minlm2. Les souches d'algues sont du type Chlorella vulgaris, Stichococcus 8acillaris, Trentepholia Albetina. Les enceintes sont éclairées 12 heures par jour avec une lampe émettant 30% d'UVA pour une puissance de 36W. Au bout de 2 semaines de test, la surface des plaques colonisée par les algues est estimée, et une note est attribuée selon le barème suivant : 0 = pas de développement visible à l'oeil nu, 1 = développement très faible (dispersées), 2 = développement faible (moins de 10% de la surface, 3 = développement moyen (moins de 25 % de la surface), 4 = développement abondant (moins de 50% de la surface), 5 = développement fort (plus de 50% de la surface). Le tableau 1 ci-après récapitule les notes obtenues pour chaque 25 échantillon. Les deux exemples comparatifs Cl et C2 correspondent respectivement à un enduit comprenant l'agent hydrofuge mais pas d'oxyde de titane, et à un enduit comprenant de l'oxyde de titane (à hauteur de 0,1% en masse relativement à l'enduit) mais pas d'agent hydrofuge. 30 LT8 2007108 FR 12 Tableau 1 Échantillon Note Cl 2 C2 5 Al 1 A2 0 A3 1 Les résultats obtenus montrent que l'oxyde de titane seul (échantillon C2), s'il permet de conférer à l'enduit un effet anti-salissures contre les pollutions atmosphériques (comme indiqué dans la demande WO 98/05601), ne confère pas de résistance à la prolifération des algues. Il semble donc que l'effet anticryptogamique ne soit pas uniquement dû à l'activité photocatalytique de l'oxyde de titane. Ce n'est qu'en ajoutant un agent hydrofuge que de bonnes propriétés anticryptogamiques peuvent être conférées. Inversement, si l'agent hydrofuge seul (échantillon Cl) permet de limiter la prolifération d'algues, l'effet est considérablement amélioré par ajout d'oxyde de titane. La combinaison de l'oxyde de titane et de l'agent hydrofuge permet par conséquent d'obtenir un effet bien meilleur que par le seul choix d'un des ces deux additifs. L'échantillon A3 montre qu'en présence d'agent hydrofuge, l'oxyde de titane est actif même à de très faibles teneurs (en l'occurrence de l'ordre de 0,1% en masse). LT8 2007105 FR REVENDICATIONS 1. Mortier comprenant de l'oxyde de titane photocatalytique et au moins un agent hydrofuge. 2. Mortier selon la revendication 1, comprenant un ciment choisi parmi le ciment Portland, le ciment blanc, ou le ciment pouzzolanique. 3. Mortier selon l'une des revendications précédentes, dans lequel le ciment est le seul liant hydraulique. 4. Mortier selon l'une des revendications précédentes, contenant de la chaux aérienne. 5. Mortier selon l'une des revendications précédentes, contenant des granulats en une teneur pondérale supérieure ou égale à 60%, notamment 70%. 6. Enduit de façade à base de mortier, ledit enduit de façade comprenant de l'oxyde de titane photocatalytique et au moins un agent hydrofuge. 7. Enduit de façade selon la revendication précédente, tel que le mortier est un mortier selon l'une des revendications 1 à 5. 8. Enduit de façade selon l'une des revendications 6 ou 7, revêtu d'une couche comprenant de l'oxyde de titane. 9. Enduit de façade selon la revendication précédente, tel que la couche comprenant de l'oxyde de titane est une couche à base de liant inorganique dans lequel sont dispersées les particules d'oxyde de titane. 10. Enduit de façade selon la revendication précédente, tel que le liant inorganique est à base de silice (SiO2), notamment déposée par un procédé de type sol-gel. 11. Enduit de façade ou mortier selon l'une des revendications précédentes, tel que l'agent hydrofuge est un sel, notamment métallique, d'acide gras, ou un ester d'acide gras, ou encore un mélange de sels et/ou d'esters d'acides gras. 12. Enduit de façade ou mortier selon la revendication précédente, tel que l'acide gras est choisi parmi l'acide stéarique, l'acide palmitique, l'acide laurique ou encore l'acide oléique ou linoléique. LT8 2007108 FR 13. Enduit de façade ou mortier selon la revendication précédente, tel que l'agent hydrofuge est choisi parmi les stéarates de calcium, de magnésium ou de zinc ou l'oléate de sodium. 14. Enduit de façade ou mortier selon l'une des revendications 1 à 10, tel que l'agent hydrofuge est un composé à base de silicium, notamment choisi parmi les silanes, les siloxanes, les siliconates, ou encore les silicones ou leurs mélanges. 15. Enduit de façade ou mortier selon l'une des revendications précédentes, tel que l'oxyde de titane est présent sous forme de particules dont au moins une partie est cristallisée sous la forme anatase. 16. Enduit de façade ou mortier selon l'une des revendications précédentes, tel que la teneur en oxyde de titane par rapport au mortier ou à l'enduit est comprise entre 0,001% et 10%, notamment entre 0,01 et 1%. 17. Enduit de façade ou mortier selon l'une des revendications précédentes, tel que l'oxyde de titane est dispersé sous forme de particules dans la masse dudit enduit ou mortier. 18. Enduit de façade ou mortier selon l'une des revendications précédentes, tel que les particules d'oxyde de titane sont déposées sur un support lui-même dispersé dans ledit enduit ou mortier, notamment déposées sur au moins une partie des granulats dudit mortier. 19. Procédé d'obtention d'un enduit de façade selon l'une des revendications d'enduit précédentes, comprenant une étape de gâchage, une étape de malaxage, puis une étape de dépôt sur une paroi. 20. Procédé selon la revendication précédente, dans lequel on mélange l'agent hydrofuge sous forme de liquide ou de poudre à l'eau de gâchage avant malaxage ou l'on introduit l'agent hydrofuge lors du malaxage, avant le dépôt sur la paroi. 21. Procédé selon l'une des revendications de procédé précédentes, dans lequel on introduit les particules d'oxyde de titane au moment du gâchage, lesdites particules étant en suspension dans un solvant, notamment sous forme de sol ou de dispersion colloïdale. 22. Utilisation d'un enduit de façade selon l'une des revendications d'enduit précédentes pour limiter ou empêcher la prolifération de cryptogames sur une paroi.